КОМПОЗИЦИИ СОПОЛИМЕРА ПРОПИЛЕНА И ЭТИЛЕНА, ПРИГОДНЫЕ ДЛЯ УПАКОВКИ ГОРЯЧИХ ПРОДУКТОВ ПИТАНИЯ

1. Сополимер пропилена и этилена, содержащий:
пропилен в качестве первичного мономера;
долю этилена (ET) от 2,0 мас.% до 5 мас.%;
показатель текучести расплава более 1 г/10 мин;
растворимую в ксилоле фракцию (XS) от 2,0 мас.% до 7,0 мас.%; и
отношение XS/ET, которое меньше или равно 1,51.
2. Сополимер пропилена и этилена по п. 1, в котором содержание этилена составляет от 3,0 мас.% до 4,2 мас.%.
3. Сополимер пропилена и этилена по любому из предшествующих пунктов, в котором показатель текучести расплава больше 20 г/10 мин.
4. Сополимер пропилена и этилена по любому из предшествующих пунктов, в котором показатель текучести расплава больше 10 г/10 мин и до около 45 г/10 мин.
5. Сополимер пропилена и этилена по любому из предшествующих пунктов, в котором отношение растворимых в ксилоле веществ к этилену (XS/ET) составляет от 0,90 до 1,50.
6. Сополимер пропилена и этилена по любому из предшествующих пунктов, в котором отношение XS/ET меньше 1,30.
7. Сополимер пропилена и этилена по любому из предшествующих пунктов, в котором отношение XS/ET меньше 1,00.
0,297(ET)
8. Сополимер пропилена и этилена по любому из предшествующих пунктов, в котором растворимая в ксилоле фракция (XS) и содержание этилена (ET) находятся ниже линии, определяемой уравнением XS = 2,1e.
0,297(ET)
9. Сополимер пропилена и этилена по любому из предшествующих пунктов, в котором растворимая в ксилоле фракция (XS) и содержание этилена (ET) находятся выше линии, определяемой уравнением XS = 1,4e.
10. Сополимер пропилена и этилена по любому из предшествующих пунктов, причем сополимер получен с использованием катализатора Циглера-Натта и донора на основе дициклопентилдиметоксисилана (DCPDMS).
11. Сополимер пропилена и этилена по любому из предшествующих пунктов, причем сополимер получен с использованием катализатора Циглера-Натта и донора на основе н-пропилтриметоксисилана (NPTMS).
12. Сополимер пропилена и этилена по любому из предшествующих пунктов, причем сополимер получен без использования металлоценов.
13. Полимерная композиция, содержащая сополимер пропилена и этилена по любому из предшествующих пунктов, причем сополимер пропилена и этилена присутствует в полимерной композиции в количестве более чем около 70 мас.%, например в количестве более чем около 80 мас.%, например в количестве более чем около 90 мас.%, например в количестве более чем около 95 мас.%.
14. Полимерная композиция по п. 13, дополнительно содержащая осветляющий агент.
15. Полимерная композиция по п. 14, в которой осветляющий агент содержит дибензилсорбит.
16. Полимерная композиция по п. 14, в которой осветляющий агент содержит нонит.
17. Полимерная композиция по п. 14 или 15, причем при 40 мил мутность полимерной композиции составляет менее чем около 15%, и при этом после термического старения в течение 24 часов при 55°C мутность уменьшается на не более чем около 15%, например на не более чем около 14%, например на не более чем около 13%, например на не более чем около 12%.
18. Изделие, полученное литьем под давлением, содержащее сополимер пропилена и этилена по любому из предшествующих пунктов.
19. Сополимер пропилена и этилена по любому из пп. 1–12, причем сополимер имеет распределение по молекулярным массам (Mw/Mn) больше чем около 3,5.
20. Упаковочный контейнер для горячей продукции, содержащий сополимер пропилена и этилена по любому из предшествующих пунктов.
21. Упаковочный контейнер для горячей продукции по п. 20, причем контейнер образован по меньшей мере путем одного из литья под давлением, формования раздувом или термоформованием.